СМЕСИ СТИРОЛЬНЫХ БЛОК-СОПОЛИМЕРОВ И ПРОПИЛЕН-АЛЬФА-ОЛЕФИНОВЫХ СОПОЛИМЕРОВ

1. Композиция, содержащая:
(а) пропилен-альфа-олефиновый сополимер, имеющий, по существу, изотактический порядок чередования пропилена, и, по меньшей мере, 70 мас.% звеньев, образованных из пропилена, и от 10 до 25 мас.% звеньев, образованных из С2- или С4-С10-альфа-олефина, причем пропилен-альфа-олефин проявляет теплоту плавления по анализу ДСК от 0 до 37 Дж/г и индекс текучести расплава от 0,1 до 100 г/10 мин; и
(b) стирольный блок-сополимер, где массовое отношение пропилен-альфа-олефинового сополимера к стирольному блок-сополимеру составляет от 3:7 до 7:3, и
где композиция проявляет следующее:
(1) 2% секущий модуль при растяжении, измеренный с использованием геометрии образца ASTM D1708 при скорости деформации 500%/мин менее, чем 20 МПа;
(2) относительное удлинение при разрыве, по меньшей мере, 900%;
(3) предел прочности при растяжении, по меньшей мере, 5 МПа при измерении с использованием геометрии образца ASTM D1708 и скорости деформации 500%/мин;
(4) относительную немедленную усадку после начального приложения 400% деформации менее, чем 2Х, где Х представляет собой усадку, проявляемую одним компонентом (В) после начального приложения 400% деформации.
2. Композиция по п.1, где отношение (а) к (b) составляет, по меньшей мере, 4:6.
3. Композиция по п.1, где отношение (а) к (b) составляет менее, чем 6:4.
4. Композиция по п.1, где отношение (а) к (b) составляет от 45:65 до 65:45.
5. Композиция по п.1, где композиция проявляет 2% секущий модуль при растяжении менее чем 7 МПа.
6. Композиция по п.1, где композиция проявляет 2% секущий модуль при растяжении менее чем 6 МПа.
7. Композиция по п.1, где композиция проявляет относительное удлинение при разрыве, по меньшей мере, 950%.
8. Композиция по п.1, где композиция проявляет относительное удлинение при разрыве, по меньшей мере, 1000%.
9. Композиция по п.1, где композиция проявляет прочность при растяжении, по меньшей мере, 10 МПа.
10. Композиция по п.1, где композиция проявляет прочность при растяжении, по меньшей мере, 15 МПа.
11. Композиция по любому из пп.1-7, где пропилен-альфа-олефиновый сополимер содержит пропилен-этиленовый сополимер, имеющий от 11 до 17 мас.% звеньев, образованных из этилена.
12. Композиция по любому из пп.1-7, где пропилен-альфа-олефиновый сополимер содержит пропилен-этиленовый сополимер, имеющий от 12 до 16 мас.% звеньев, образованных из этилена.
13. Композиция по любому из пп.1-7, где пропилен-альфа-олефиновый сополимер содержит пропилен-этиленовый сополимер, имеющий от 13 до 15 мас.% звеньев, образованных из этилена.
14. Композиция по любому из пп.1-7, где пропилен-альфа-олефиновый сополимер проявляет теплоту плавления от 2 до 37 Дж/г.
15. Композиция по любому из пп.1-7, где пропилен-альфа-олефиновый сополимер проявляет теплоту плавления от 4 до 25 Дж/г.
16. Композиция по любому из пп.1-7, где пропилен-альфа-олефиновый сополимер проявляет теплоту плавления от 4 до 19 Дж/г.
17. Композиция по любому из пп.1-7, где пропилен-альфа-олефиновый сополимер проявляет широкое распределение кристалличности.
18. Композиция по любому из пп.1-7, где пропилен-альфа-олефиновый сополимер получен с использованием неметаллоценового катализатора с центральным металлом и гетероарильным лигандом.
19. Композиция по п.17, где пропилен-альфа-олефиновый сополимер получен с использованием неметаллоценового катализатора с центральным металлом и гетероарильным лигандом.
20. Композиция по п.1, которая, по существу, содержит:
(а) пропилен-альфа-олефиновый сополимер, имеющий, по существу, изотактический порядок чередования пропилена, и, по меньшей мере, 70 мас.% звеньев, образованных из пропилена, и от 10 до 25 мас.% звеньев, образованных из С2- или С4-С10-альфа-олефина, причем пропилен-альфа-олефин проявляет теплоту плавления по анализу ДСК от 2 до 30 Дж/г и индекс текучести расплава от 0,2 до 50 г/10 мин; и
(b) стирольный блок-сополимер, где массовое отношение пропилен-альфа-олефинового сополимера к стирольному блок-сополимеру составляет от 3:7 до 7:3, и
где композиция проявляет следующее:
(1) 2% секущий модуль при растяжении, измеренный с использованием геометрии образца ASTM D1708 при скорости деформации 500%/мин менее, чем 10 МПа;
(2) относительное удлинение при разрыве, по меньшей мере, 950%;
(3) предел прочности при растяжении, по меньшей мере, 5 МПа при измерении с использованием геометрии образца ASTM D1708 и скорости деформации 500%/мин менее, чем 10 МПа;
(4) относительную немедленную усадку после начального приложения 400% деформации менее, чем 2Х, где Х представляет собой усадку, проявляемую одним компонентом (В) после начального приложении 400% деформации.
21. Композиция по п.20, где пропилен-альфа-олефиновый сополимер проявляет коэффициент перекоса больше, чем -1,2.
22. Композиция по любому из пп.20-21, где пропилен-альфа-олефиновый сополимер получен с использованием неметаллоценового катализатора с центральным металлом и гетероарильным лигандом.